НОВЫЙ СПОСОБ ПОЛУЧЕНИЯ МИКРОВОЛОКНИСТОЙ НЕТКАНОЙ СИНТЕТИЧЕСКОЙ ЗАМШЕОБРАЗНОЙ ТКАНИ

1. Способ получения микроволокнистого нетканого материала, включающий в себя стадии, на которых:
a) получают двухкомпонентное волокно типа «остров-в-море», в котором морской компонент представляет собой полимер, который удаляется в горячей воде или в водном щелочном растворе;
b) изготавливают войлок путем пробивания иглой двухкомпонентного волокна типа «остров-в-море»;
c) выполняют горячую пропитку указанного войлока водным раствором поливинилового спирта (PVA), имеющим степень омыления, по меньшей мере, 94%, возможно, с добавлением водорастворимой органической или неорганической соли;
d) удаляют морской компонент из войлока, пропитанного PVA, полученного на стадии с), путем контакта войлока с водным основным раствором гидроксида щелочного или щелочноземельного металла, получая таким образом промежуточный микроволокнистый продукт;
e) промывают промежуточный микроволокнистый продукт, полученный на стадии d), нейтральной водой, содержащей водорастворимую органическую или неорганическую соль, или кислой водой, или нейтральной водой, если водный раствор поливинилового спирта (PVA) стадии c) дополнен водорастворимой органической или неорганической солью;
f) выполняют холодную пропитку промежуточного микроволокнистого продукта, полученного на стадии е), полиуретаном (PU), диспергированным в воде, содержащей добавки для регулирования вязкости и возможные водорастворимые вещества;
g) закрепляют полиуретан (PU) на промежуточном микроволокнистом продукте путем коагуляции дисперсии полиуретана и последующей сушки;
h) удаляют PVA, добавленный на стадии c), соль, возможно, добавленную на стадии c) и/или e), и добавки, добавленные на стадии f);
i) подвергают материал, полученный таким образом, разрезанию, шлифованию с одной или обеих сторон и окрашиванию.
2. Способ по п.1, в котором водорастворимая органическая и неорганическая соль, возможно присутствующая на стадии с), имеет массовое отношение соли к PVA в диапазоне от 0,1 до 20 мас.%, предпочтительно, от 5 до 12 мас.%.
3. Способ по п.1 или 2, в котором раствор водорастворимой органической или неорганической соли стадии с) или е) представляет собой раствор NaCl или KCl.
4. Способ по любому из пп.1-3, в котором после стадии с) войлок, пропитанный PVA, подвергают сушке, а затем термической или радиационной обработке при температуре, по меньшей мере, 100°С, предпочтительно в диапазоне от 140°С до 250°С.
5. Способ по любому из пп.1-4, в котором на стадии d) один водный основной раствор гидроксида щелочного или щелочноземельного металла представляет собой раствор NaOH или KOH.
6. Способ по любому из пп.1-4, в котором концентрация гидроксида щелочного или щелочноземельного металла находится в диапазоне от 0,1% до 48%, предпочтительно, в диапазоне от 5 до 12%.
7. Способ по любому из пп.1-6, в котором вязкость дисперсии полиуретана (PU) в воде на стадии f) находится в диапазоне от 200 до 800 МПа·с при 20°C.
8. Способ по любому из пп.1-7, в котором закрепление полиуретана (PU) на стадии g) осуществляют путем коагуляции горячим воздухом, коагуляции горячей водой, коагуляции в водном растворе кислотных электролитов, радиочастотной коагуляции, микроволновой коагуляции, ультразвуковой коагуляции, коагуляции инфракрасной (ИК) радиацией или паровой коагуляции.
9. Способ по любому из пп.1-7, в котором закреплению на стадии g) предшествует облучение инфракрасными лампами или радиочастотами или микроволнами, чтобы быстро подогреть дисперсию полиуретана, тем самым облегчая процесс закрепления во внутренних слоях, удаленных от поверхности.
10. Синтетическая замшеобразная микроволокнистая нетканая ткань, которая может быть получена способом по любому из пп.1-9.